(57)【要約】【目的】鉛を含有しない酸化物薄膜材料であって、高比誘電率と強磁性を共に備える誘電体薄膜素子の提供。【構成】化学式Ａ’Ａ”Ｂ’Ｂ”Ｏ６(ただし、Ａ’Ａ”はそれぞれアルカリ土類元素または希土類元素の同族元素であってＡ’＝Ａ”を含み、Ｂ’およびＢ”はそれぞれ異なる遷移金属元素を表す)で表される導電性の複合ペロブスカイト酸化物薄膜結晶が支持基板上に電極膜を介してエピタキシャル成長により積層された酸化物薄膜素子において、前記ペロブスカイト酸化物結晶薄膜ａ軸およびｂ軸に対し拡張方向に歪を与えて前記Ｂ”のｔ２ｇ軌道のうちｄ（ｘｙ）軌道のみを低い電子準位に分裂させ、電場または磁場を与えた際に前記Ｂ’から電子が前記Ｂ”へ移動することにより分極させる性質を備えた結晶材料を前記支持基板材料として用いる酸化物薄膜素子とする。【選択図】        図１
2006196828.tif 000002
【特許請求の範囲】
【請求項１】
化学式Ａ’Ａ”Ｂ’Ｂ”Ｏ６(ただし、Ａ’Ａ”はアルカリ土類元素または希土類元素の同族元素であってＡ’＝Ａ”を含み、Ｂ’およびＢ”はそれぞれ異なる遷移金属元素を表す)で表される導電性の複合ペロブスカイト酸化物結晶薄膜が支持基板上に電極膜を介してエピタキシャル成長により積層された酸化物薄膜素子において、前記ペロブスカイト酸化物結晶薄膜の膜方向のａ軸およびｂ軸に対し拡張方向に歪を与えて前記Ｂ”のｔ２ｇ軌道のうちｄ（ｘｙ）軌道のみを低い電子準位に分裂させ、電場または磁場を与えた際に電子が前記Ｂ’から前記Ｂ”へ移動することにより分極させる性質を備えた結晶材料を前記支持基板材料として用いることを特徴とする酸化物薄膜素子。
【請求項２】
化学式Ａ’Ａ”Ｂ’Ｂ”Ｏ６(ただし、Ａ’Ａ”はアルカリ土類元素または希土類元素の同族元素であってＡ’＝Ａ”を含み、Ｂ’およびＢ”はそれぞれ異なる遷移金属元素を表す)で表される導電性の複合ペロブスカイト酸化物結晶薄膜が支持基板上に電極膜を介してエピタキシャル成長により積層された酸化物薄膜素子において、前記複合ペロブスカイト酸化物結晶薄膜の膜方向のａ軸およびｂ軸に対し拡張方向に歪を与えて前記Ｂ’のｔ２ｇ軌道のうちｄ（ｘｙ）軌道のみを低い電子準位に分裂させることにより、前記結晶薄膜が絶縁性を示すようになる性質を備える結晶材料を前記支持基板材料として用いることを特徴とする酸化物薄膜素子。
【請求項３】
Ａ’Ａ”はそれぞれアルカリ土類元素であり、Ｂ’が鉄元素、ルテニウム元素、オスミウム元素のいずれかの元素、Ｂ”がクロム元素、モリブデン元素、タングステン元素のいずれかの元素であることを特徴とする請求項１または２記載の酸化物薄膜素子。
【請求項４】
Ａ’とＡ”が同一のアルカリ土類元素であることを特徴とする請求項３記載の酸化物薄膜素子。
【請求項５】
Ａ’Ａ”はそれぞれ希土類元素であり、Ｂ’が鉄元素、ルテニウム元素、オスミウム元素のいずれかの元素、Ｂ”がチタン元素、ジルコニウム元素、タングステン元素、ハフニウム元素のいずれかの元素であることを特徴とする請求項１または２記載の酸化物薄膜素子。
【請求項６】
Ａ’とＡ”が同一の希土類元素であることを特徴とする請求項５記載の酸化物薄膜素子。
【請求項７】
支持基板が前記導電性の複合ペロブスカイト酸化物結晶薄膜の膜方向の格子定数ａおよび格子定数ｂより格子定数の値がそれぞれ大きい結晶材料であって、前記支持基板の表面が（１００）面であることを特徴とする請求項１乃至６のいずれか一項に記載の酸化物薄膜素子。
【発明の詳細な説明】
【技術分野】
【０００１】
本発明は、複合ペロブスカイト酸化物薄膜を、より改良された電子デバイスとして適用し実用化することを可能にした酸化物薄膜素子に関する。
【背景技術】
【０００２】
一般に、酸化物薄膜は、誘電性、磁性、超伝導といった多彩な物性を有し、さまざまな機能を有する電子デバイスを提供している。このような酸化物薄膜からなる誘電体素子では、キャパシタ応用、圧電体応用等の機能デバイスとして、特にジルコニウムチタン酸鉛（以降、ＰＺＴと略す）等の鉛系酸化物がよく知られ、また広く用いられている。特に、コンデンサを大容量化するためには、前述のＰＺＴを含む複合ペロブスカイト酸化物を用いた薄膜コンデンサが誘電特性において優れるので、注目されている。しかし、昨今の欧州の環境規制により材料の無鉛化が強く求められるようになり、鉛を含む前記ＰＺＴの代替材料が切望されている。
従来から、鉛を含まない酸化物材料を用いた誘電体としては、ＢａＴｉＯ３などのイオン性結晶やビスマス系の強誘電体であるＢｉ３ＴｉＮｂＯ９、ＢａＢｉ２ＴｉＮｂ２Ｏ９、（Ｓｒ,Ｃａ）Ｂｉ２Ｔａ２Ｏ９、などを用いた誘電体が知られている。しかしながら、前記鉛を含まない誘電体の比誘電率は要求される高い比誘電率を必ずしも満足していない。
【０００３】
また、次世代の半導体メモリや電源駆動素子の実現には、微小面積で大容量を持つ薄膜コンデンサが不可欠である。従来、半導体メモリの分野では二酸化珪素（ＳｉＯ２）を誘電体層として利用してきた。最近ではさらなる高密度化に対応するために、比誘電率の高い五酸化タンタル（Ｔａ２Ｏ５）、チタン酸ストロンチウム（ＳｒＴｉＯ３以下ＳＴＯと記す）、チタン酸バリウム（ＢａＴｉＯ３以下ＢＴＯと記す）、チタン酸バリウムストロンチウム（（Ｂａ，Ｓｒ）ＴｉＯ３以下ＢＳＴＯと記す）等の薄膜が利用されてきている。
しかしこれらの材料の比誘電率は、数１０〜５００程度であり、さらなる高比誘電率材料が求められている。
一方、磁性と誘電性を共に備えた材料を用いたデバイスの新機能探索が関心を集めている。このような磁性と誘電性を共に備えた材料として、既に鉛系ではＰｂ２Ｆｅ４／３Ｗ２／３Ｏ６など多くの材料が報告されている。
【０００４】
また一方、材料として前記ＢＳＴＯ系を用いながらも、その薄膜の形成時に基板からエピタキシャル応力（格子定数の差に起因する応力）を及ぼし、歪み誘電体にすることによる比誘電率の向上を目指す研究が報告されている。その一つに、原子層分子線エピタキシー（ＭＢＥ）法による［（ＢａＴｉＯ３）ｎ（ＳｒＴｉＯ３）ｍ］の強誘電体超格子薄膜を、ＳＴＯ基板上に作製して高比誘電率が得られたという報告（非特許文献１）がある。
また、白金（Ｐｔ）／酸化マグネシウム（ＭｇＯ）基板上に種々の組成のＢＳＴＯ薄膜を作製し、バルクでは通常常誘電性を示す組成領域（ＢａｘＳｒ１−ｘＴｉＯ３のｘ≧０．４４）で強誘電性が誘起されることを示した文献がある（非特許文献２）
これらの研究から、ＢＳＴＯ系材料に対して薄膜面内方向に圧縮応力を加え、薄膜の格子定数を面に垂直な方向に伸ばすと、高比誘電性や強誘電性を得ることが可能であるということが明らかになった。その機構として、格子歪みによるＢサイト（ペロブスカイト化合物ＡＢＯ３のＢ原子の位置）のポテンシャルエネルギーの変化に関係することが考えられている。
【０００５】
また、誘電体薄膜と基板との間に介在する下部電極膜と、誘電体薄膜との格子定数の違いによる格子歪みを利用した不揮発性メモリ用薄膜キャパシタが知られている。さらに、このキャパシタでは、下部電極として基板と完全エピタキシャル関係となる材料を用いると、誘電体薄膜の歪みが、誘電体薄膜と基板との間に介在する下部電極膜の格子定数より、むしろその下の基板の格子定数に依存するとしている。（特許文献１）。
また、エピタキシャル応力を制御して、高い比誘電率を得る効果が得られる絶縁性ペロブスカイト型酸化物材料の好ましい例としては、一般式ＡＴｉＯ３（Ａはマグネシウム、カルシウム、ストロンチウム、バリウム、鉛、ジルコニウムの内の一つまたは複数の元素）で表される単純ペロブスカイト型チタン酸塩または層状ペロブスカイト型チタン酸塩などがあり、その基板としてストロンチウム酸化チタン、ガリウム酸ランタンストロンチウム、ガリウム酸ネオジウム、アルミニウム酸ランタン、アルミニウム酸ネオジウム、アルミニウム酸イットリウム、アルミニウム酸タンタル酸ストロンチウムのいずれか、またはそれらの混合物の単結晶を用いることが好ましいとされている（特許文献２―請求項２）。
【０００６】
またさらに、半導体素子との集積化のためには半導体基板上に強誘電体薄膜を作製することが必要である。Ｓｉ基板上における強誘電体薄膜のエピタキシャル成長は、高成長温度、Ｓｉと強誘電体との間の相互拡散、Ｓｉの酸化などのために難しい。これらの理由のため低温で半導体基板上にエピタキシャル成長し、強誘電体薄膜のエピタキシャル成長を助け、かつ拡散バリアとしても働くキャッピング層をバッファ層として、半導体基板上に形成することが必要である。さらに、強誘電体と半導体との間に絶縁体を形成したＦＥＴ素子においては、そのようなバッファ層が存在すれば、強誘電体の分極時に半導体からの電荷の注入を防ぐことができ、強誘電体の分極状態を維持することが容易となる。
これに対し、Ｓｉ（１００）単結晶上にＭｇＡｌ２Ｏ４（１００）またはＭｇＯ（１００）をエピタキシャル成長させた基板上に強誘電体化合物をエピタキシャル成長させるとよいことが、特許文献３（下記）に示されているが、Ｓｉ（１００）単結晶とＭｇＯ（１００）との結晶学的関係は明らかにはされていない。その後の研究において（１００）配向性のＭｇＯがＳｉ（１００）単結晶に形成された際にも、ＭｇＯは（１００）面がＳｉ（１００）面に平行であるだけで、面内方位はランダムな配向性多結晶ＭｇＯであることが明らかにされている（非特許文献３）。さらにその後、格子定数と熱安定性とにより強誘電体や高温超電導体の基板としてよく用いられるＭｇＯは、Ｓｉ上へエピタキシャル成長させることができることが初めて明らかにされている（非特許文献４）。
【０００７】
この他に、下地層上に下部電極、強誘電性の誘電体薄膜、上部電極等がこの順に形成されたキャパシタであって、前記誘電体薄膜が前記下部電極から導入される歪により歪められたペブロブスカイト型構造を呈するように構成した強誘電性薄膜キャパシタの発明が知られている（特許文献４）。
また、線膨張係数が誘電体薄膜のそれに近い材料からなる基板上に、白金電極に挟まれる比誘電率の大きい複合ペブロブスカイト酸化物薄膜を用いた構成のコンデンサとすることにより、高耐圧で、クラックを防止できる薄膜コンデンサにかかる発明も知られている（特許文献５）。
【非特許文献１】アプライドフィジックスレターズ、６５巻、１５号、１９７０〜１９７２頁、１９９５年参照
【非特許文献２】ジャーナルオブアプライドフィジックス、７７巻、（１２号）６４６１〜６４６５頁、１９９５年、ジャパニーズジャーナルオブアプライドフィジックス、３７巻、５１０５頁、１９９８年参照
【非特許文献３】Ｐ．Ｔｉｗａｒｉ  ｅｔ  ａｌ．，Ｊ．Ａｐｐｌ．Ｐｈｙｓ．６９，８３５８（１９９１））
【非特許文献４】Ｄ．Ｋ．Ｆｏｒｋ  ｅｔ  ａｌ．，Ａｐｐｌ．Ｐｈｙｓ．Ｌｅｔｔ．５８，２２９４（１９９１））
【特許文献１】特開平９−７４１６９号公報
【特許文献２】特開２００１−２５０９２３号公報
【特許文献３】特開昭６１−１８５８０８号公報
【特許文献４】特開平１１−２６５８３６号公報
【特許文献５】特開２０００−３２３３５０号公報
【発明の開示】
【発明が解決しようとする課題】
【０００８】
本発明は前述したように、高比誘電率であって、鉛を有さない誘電体薄膜素子を見つけようとする過程において見つけ出されたものであり、鉛を含有しない酸化物薄膜材料であって、高比誘電率と強磁性を共に備える誘電体薄膜素子を提供することを目的とする。
【課題を解決するための手段】
【０００９】
特許請求の範囲の請求項１記載の発明によれば、化学式Ａ’Ａ”Ｂ’Ｂ”Ｏ６(ただし、Ａ’Ａ”はアルカリ土類元素または希土類元素の同族元素であってＡ’＝Ａ”を含み、Ｂ’およびＢ”はそれぞれ異なる遷移金属元素を表す)で表される導電性の複合ペロブスカイト酸化物結晶薄膜が支持基板上に電極膜を介してエピタキシャル成長により積層された酸化物薄膜素子において、前記ペロブスカイト酸化物結晶薄膜の膜方向のａ軸およびｂ軸に対し拡張方向に歪を与えて前記Ｂ”のｔ２ｇ軌道のうちｄ（ｘｙ）軌道のみを低い電子準位に分裂させ、電場または磁場を与えた際に前記Ｂ’から電子が前記Ｂ”へ移動することにより分極させる性質を備えた結晶材料を前記支持基板材料として用いる酸化物薄膜素子とすることにより、達成される。
特許請求の範囲の請求項２記載の発明によれば、前記目的は、化学式Ａ’Ａ”Ｂ’Ｂ”Ｏ６(ただし、Ａ’Ａ”はそれぞれアルカリ土類元素または希土類元素の同族元素であってＡ’＝Ａ”を含み、Ｂ’およびＢ”はそれぞれ異なる遷移金属元素を表す)で表される導電性の複合ペロブスカイト酸化物薄膜結晶が支持基板上に電極膜を介してエピタキシャル成長により積層された酸化物薄膜素子において、前記複合ペロブスカイト酸化物結晶薄膜の膜方向のａ軸およびｂ軸に対し拡張方向に歪を与えてＢ’のｔ２ｇ軌道のうちｄ（ｘｙ）軌道のみを低い電子準位に分裂させることにより、前記結晶薄膜が絶縁性を示すようになる性質を備える結晶材料を前記支持基板材料として用いる酸化物薄膜素子とすることにより、達成される。
【００１０】
特許請求の範囲の請求項３記載の発明によれば、Ａ’Ａ”はそれぞれアルカリ土類元素であり、Ｂ’が鉄元素（Ｆｅ）、ルテニウム元素（Ｒｕ）、オスミウム元素（Ｏｓ）のいずれかの元素、Ｂ”がクロム元素（Ｃｒ）、モリブデン元素（Ｍｏ）、タングステン元素（Ｗ）のいずれかの元素である特許請求の範囲の請求項１または２記載の酸化物薄膜素子とすることが好ましい。
特許請求の範囲の請求項４記載の発明によれば、Ａ’とＡ”が同一のアルカリ土類元素である請求項３記載の酸化物薄膜素子とすることがより好ましい。
特許請求の範囲の請求項５記載の発明によれば、Ａ’Ａ”はそれぞれ希土類元素であり、Ｂ’が鉄元素（Ｆｅ）、ルテニウム元素（Ｒｕ）、オスミウム元素（Ｏｓ）のいずれかの元素、Ｂ”がチタン元素（Ｔｉ）、ジルコニウム元素（Ｚｒ）、タングステン元素（Ｗ）、ハフニウム元素（Ｈｆ）のいずれかの元素である特許請求の範囲の請求項１または２記載の酸化物薄膜素子とすることが好適である。
【００１１】
特許請求の範囲の請求項６記載の発明によれば、Ａ’とＡ”が同一の希土類元素である請求項５記載の酸化物薄膜素子とすることがより好適である。
特許請求の範囲の請求項７記載の発明によれば、支持基板が前記導電性の複合ペロブスカイト酸化物薄膜結晶より格子定数の値が大きい結晶材料であって、前記支持基板の表面が（１００）面である請求項１乃至６のいずれか一項に記載の酸化物薄膜素子とすることが望ましい。
【発明の効果】
【００１２】
前述の本発明によれば、鉛を含有しない酸化物薄膜材料であって、高比誘電率と強磁性を共に備える誘電体薄膜素子を提供することができる。
【発明を実施するための最良の形態】
【００１３】
本発明の実施例について、図面を参照しながら詳細に説明する。但し、本発明は、その要旨を超えない限り、以下説明する実施例の記載に限定されるものではない。図１と図２は本発明にかかる酸化物薄膜誘電体素子の断面図である。本発明にかかる誘電体酸化物薄膜である複合ペブロブスカイト酸化物について、Ｓｒ２ＦｅＭｏＯ６を例に挙げて詳細に説明する。図１に示すように、表面をＭｇＯ単結晶の（１００）面とした支持基板１上に、下部電極層として白金（Ｐｔ）を厚さ１００ｎｍにエピタキシャル成長させ、Ｓｒ２ＦｅＭｏＯ６の結晶薄膜をＰＬＤ（Ｐｕｌｓｅｄ  Ｌａｓｅｒ  Ｄｅｐｏｓｉｔｉｏｎ）法で厚さ１００ｎｍに形成した。その上部電極として、スパッタ法による白金を１００ｎｍとの厚さに形成し、フォトエッチングして必要な形状に整えることにより複合ペロブスカイト酸化膜キャパシタを形成する。このようにして形成した本発明にかかる誘電体薄膜素子が高比誘電率と強磁性を共に備えることについて、以下説明する。
【００１４】
図３は遷移金属元素の各結晶体における３ｄ電子軌道のエネルギー準位を示す図である。遷移金属元素の３ｄ軌道は、よく知られているように、ｄ（ｘｙ）、ｄ（ｙｚ）、ｄ（ｚｘ）、ｄ（ｘ２-ｙ２）、ｄ（３ｚ２-ｒ２）の５つの軌道があって、球対称な場（単独の元素の状態）では５重に縮退（縮重）している（図３（ａ））。前記Ｓｒ２ＦｅＭｏＯ６で表される複合ペロブスカイト酸化物ではＢサイト（前記酸化物においてＦｅやＭｏのような遷移金属元素が位置するサイト）イオンが酸素の６配位をとっており、その６つの酸素までの距離がすべて等しい立方対称となる立方晶である。立方対称の場ではｄ軌道は、これも公知のとおり、図３（ｂ）に示すように、エネルギー準位の低いｄ（ｘｙ）、ｄ（ｙｚ）、ｄ（ｚｘ）軌道（これらをまとめてｔ２ｇ軌道という）と、より高いｄ（ｘ２-ｙ２）、ｄ（３ｚ２-ｒ２）軌道（これらをまとめてｅｇ軌道という）に分裂する。
【００１５】
この立方晶からなる酸化物結晶体を正方対称（正方晶）に（すなわち、ａ軸とｂ軸とをｃ軸の間隔より広げるように）歪ませると、図３（ｃ）のように、前記ｔ２ｇ軌道を分裂させることができる。すなわち、Ｓｒ２ＦｅＭｏＯ６の結晶薄膜は格子定数が変化するような影響を受けない場においては、ａ＝７．８９Å（オングストローム）の立方晶であるが、ａ＝ｂ＞ｃの格子定数を持つように歪ませる（すなわち、外的影響を受けて正方晶に歪ませられた場合）と図４の（ａ）に示す電子配置となる。この結晶薄膜における化学結合では鉄元素（Ｆｅ）は（１ｓ２２ｓ２２ｐ６３ｓ２３ｐ６３ｄ６４ｓ２）で示される全電子配置について、４ｓ軌道の２電子を放出した２価で、モリブデン元素（Ｍｏ）は（１ｓ２２ｓ２２ｐ６３ｓ２３ｐ６３ｄ１０４ｓ２４ｓ６４ｄ５５ｓ）で示される全電子配置について、５ｓ軌道の１電子と４ｄ軌道の５電子との合わせて６電子を放出した６価であるので、鉄元素（Ｆｅ）の３ｄ軌道の電子は６個、モリブデン元素（Ｍｏ）の４ｄ軌道の電子は０個となる。ｔ２ｇ軌道が分裂していない場合（自然状態のＳｒ２ＦｅＭｏＯ６の立方晶体）、鉄元素（Ｆｅ）に１個だけあるダウンスピンを持ったｔ２ｇ軌道の電子が伝導帯に位置し（図示せず）、モリブデン元素（Ｍｏ）のｔ２ｇ軌道も伝導帯に位置しているので、鉄元素（Ｆｅ）の電子はモリブデン元素（Ｍｏ）のｔ２ｇ軌道に移動できる（すなわち、導電性を有する）が、図４（ａ）に示すように、結晶歪みの影響により正方晶になったＳｒ２ＦｅＭｏＯ６の結晶薄膜は、鉄元素（Ｆｅ）のｔ２ｇ軌道のｄ（ｘｙ）軌道が低い電子準位に分裂し、バンドギャップが開き、モリブデン元素（Ｍｏ）のｔ２ｇ軌道がフェルミ準位より上になるために鉄元素（Ｆｅ）のｔ２ｇ軌道の電子はモリブデン元素（Ｍｏ）のｔ２ｇ軌道に移動できずに絶縁体となる。その状態のＳｒ２ＦｅＭｏＯ６結晶薄膜が電場や磁場のような外場の影響を受けると、図４（ｂ）に示すように、鉄元素（Ｆｅ）とモリブデン元素（Ｍｏ）の電子状態にずれ（Ｖ）が生じ、鉄元素（Ｆｅ）のｄ（ｘｙ）軌道がフェルミ準位より上に位置し、モリブデン元素（Ｍｏ）のｄ（ｘｙ）軌道がフェルミ準位の下に位置するようになると、鉄元素（Ｆｅ）からモリブデン元素（Ｍｏ）に電子が一つ移ったままの状態になり、鉄元素（Ｆｅ）は３価に、モリブデン元素（Ｍｏ）は５価に変化する。この場合、電子スピンについて着目すると、鉄元素（Ｆｅ）が図４（ａ）においてＳ＝２（ｕｐスピン電子＝1／２×５個−ｄｏｗｎスピン電子1／２×１個）、モリブデン元素（Ｍｏ）がＳ＝０の状態から、図４（ｂ）に示す鉄元素（Ｆｅ）がＳ＝５／２（ｕｐスピン電子＝1／２×５個）、モリブデン元素（Ｍｏ）がＳ＝１／２に移り、反交換相互作用により鉄元素（Ｆｅ）とモリブデン元素（Ｍｏ）が反対向きのスピン磁気モーメントも持つ、すなわちフェリ強磁性をも示すようになる。以上、まとめると自然状態では導電性を示すＳｒ２ＦｅＭｏＯ６結晶薄膜を正方晶に歪ませてなるＳｒ２ＦｅＭｏＯ６結晶薄膜は誘電性と磁性の複合物性を持つようになる。
【００１６】
以上の説明では、Ｂ’としてＦｅ、Ｂ”としてＭｏを用いたが、Ｂ’としてルテニウム元素、オスミウム元素のいずれかの元素を、Ｂ”としてクロム元素、タングステン元素のいずれかの元素を用いても、前述の説明と同様にｔ２ｇ軌道の分裂が起こり、図４に示したような電子準位が実現でき、誘電性と磁性を共に備える酸化物薄膜素子とすることができる。また、Ａ’とＡ”としてＳｒ以外のアルカリ土類元素を用いても前述と同様の誘電性と磁性を共に備える酸化物薄膜素子とすることができる。
以上説明したように、この誘電体と磁性体の複合物性を利用することにより、新たな、機能性デバイスが実現可能になる。たとえば、電圧印加による磁化反転機能を利用することにより、（Ｉｎ，Ｍｎ）Ａｓなどの強磁性半導体をチャネル層とする電界効果トランジスタを形成し、電界によって強磁性半導体のスピン制御を行って、スピン編局されたキャリア電流のスイッチング制御を行うことのできるデバイスとして不揮発性磁気メモリ（Ｍａｇｎｅｔｉｃ  Ｒａｎｄｏｍ  Ａｃｃｅｓｓ  Ｍｅｍｏｒｙ）がある。
【００１７】
また、通常の強誘電体を利用した不揮発性メモリでは、電場の印加により電荷の反転を行うが、そのような電荷の反転や、あるいは誘電率、分極量などを磁場印加により制御できる磁場制御不揮発性メモリ（Ｆｅｒｒｏｅｌｅｃｔｒｉｃ  Ｒａｎｄｏｍ  Ａｃｃｅｓｓ  Ｍｅｍｏｒｙ）デバイスが可能になる。
さらに、磁場制御による誘電率変化、すなわち、光透過結晶材料の屈折率変化などの磁気光学非線形現象を用いたレーザーの波長変換、周波数変換、光ニューラルコンピュータや、並列デジタル光演算などの並列光情報処理に応用される磁気光学変換デバイスが可能になる。
次に、本発明にかかる複合ペブロブスカイト酸化物であって、前述のＳｒ２ＦｅＭｏＯ６とは異なる例として、Ｌａ２ＦｅＴｉＯ６の場合について、詳細に説明する。
【００１８】
単純ペロブスカイト酸化物であるＬａＦｅＯ３結晶は格子定数ａ＝３．９２Å、ｂ＝５．５６５Å、ｃ＝７．８６２Å（すなわち、ａ≠ｂ≠ｃ）を持つ斜方晶であり、同様に、ＬａＴｉＯ３結晶は格子定数ａ＝３．９２Åの立方晶（ａ＝ｂ＝ｃ）である。これらＬａＦｅＯ３結晶とＬａＴｉＯ３結晶を交互に組み合わせると複合ペロブスカイト酸化物のＬａ２ＦｅＴｉＯ６の立方晶が得られる。この立方晶体を前述と同様にして、ａ＝ｂ＞ｃの格子定数となるように歪ませると、図５（ａ）に示す電子配置をとる。この状態で、ＦｅとＴｉはそれぞれ２価と４価であり、Ｆｅのｄ電子は６個、Ｔｉのｄ電子は０個である。歪ストレスが無い場合、Ｆｅの一個だけであるダウンスピンを持ったｔ２ｇ電子はＴｉのｔ２ｇ軌道に移動できるが、前述と同様に、Ｌａ２ＦｅＴｉＯ６結晶がａ＝ｂ＞ｃの格子定数となるように歪むと、Ｆｅのｔ２ｇ軌道のｄ（ｘｙ）軌道が低い電子準位に分裂し、バンドギャップが開き、Ｔｉのｔ２ｇ軌道がフェルミ準位より下になるためにＴｉのｔ２ｇ軌道に移動できずに絶縁体となる。そこで、電場または磁場によりＦｅとＴｉの電子状態にズレが生じ、図５の（ｂ）のように、ＦｅからＴｉに電子が一つ移ったままの状態になると、電気的な分極が発生する。この場合、電子スピンについて注目すると、ＦｅがＳ＝２、ＴｉがＳ＝０の状態からＦｅがＳ＝５／２、ＴｉがＳ＝１／２に移り、反交換相互作用によりＦｅとＴｉが反対向きのスピン磁気モーメントを持つことになり、フェリ強磁性となる。すなわち、前述のａ＝ｂ＞ｃの格子定数となるような結晶歪を持つＬａ２ＦｅＴｉＯ６の酸化物結晶体は誘電体−磁性体の複合物性を持つので、それを利用した酸化膜薄膜素子を形成することができる。
【００１９】
前述では、Ｂ’としてＦｅ、Ｂ”としてＴｉを用いたが、Ｂ’としてルテニウム元素、オスミウム元素のいずれかの元素を、Ｂ”としてジルコニウム元素、タングステン元素およびハフニウム元素から選ばれるいずれかの元素を用いても、前述の説明と同様にｔ２ｇ軌道の分裂が起こり、図５に示したような電子準位が実現でき、誘電性と磁性を共に備える酸化物薄膜素子とすることができる。また、Ａ’とＡ”としてＬａ以外の希土類元素を用いても前述と同様の誘電性と磁性を共に備える酸化物薄膜素子とすることができる。
以上、立方晶の複合ペロブスカイト酸化物について説明したが、本発明においてはＢ”のｔ２ｇ軌道のｄ（ｘｙ）軌道が歪により相対的に低い電子準位として分裂することが重要であり、立方晶構造の結晶薄膜に限られるものではない。また、以上の説明では、前述した歪を与えることにより、Ｂ’のｔ２ｇ軌道のｄ（ｘｙ）軌道が低い電子準位に分裂し絶縁体になるものについて説明したが、絶縁体になるものに限られるものではない。その理由は、絶縁体とならない場合でも、電場や磁場を与えることにより、Ｂ’とＢ”の電子状態にズレが生じ、Ｂ’の電子がＢ”に移動し分極することで、誘電体と磁性体の複合特性を備える場合があるからである。以上説明したＳｒ２ＦｅＭｏＯ６とＬａ２ＦｅＴｉＯ６は共に電荷移動型誘電体と言われる。電荷移動型誘電体となる複合ペロブスカイト酸化物の要件をまとめると、下記のようになる。
【００２０】
移動した電子の入る軌道が分裂しているためには、薄膜結晶ａ軸とｂ軸とが拡張方向に歪んでいること、たとえば、立方晶の場合、ａおよびｂ＞ｃの格子定数を持っていること。
電荷移動する前後のｄ電子軌道における電子の移動は、たとえば、（ｄ６,ｄ０）⇔（ｄ５，ｄ１）のように、絶縁的であること。
電場等の外場の影響下で電子のエネルギー準位が変化し、化学式Ａ’Ａ”Ｂ’Ｂ”Ｏ６で表される複合ペロブスカイト酸化物の２つのＢサイト間でエネルギー準位が重ならないことである。
【実施例１】
【００２１】
以下、前述の複合ペロブスカイト酸化物薄膜素子について、薄膜コンデンサ素子の場合について、図１を参照して具体的に説明する。
酸化マグネシウムＭｇＯの単結晶基板１を有機溶剤により洗浄し、（１００）面を上にして成膜室に入れ、真空に引いた。基板温度６００℃にて白金からなる下部電極膜２をスパッタ法にて約１００ｎｍの厚さにエピタキシャル成長させる。引き続き基板温度６００℃にて電荷移動型誘電体のＳｒ２ＦｅＭｏＯ６膜（ＳＭＦＯ膜）４を約１００ｎｍの膜厚にＰＬＤ（Ｐｕｌｓｅｄ  Ｌａｓｅｒ  Ｄｅｐｏｓｉｔｉｏｎ）法で成膜した。室温に戻した後、再度スパッタ法で白金からなる上部電極膜３を約１００ｎｍの膜厚に成膜した。形成された積層体を成膜室から取り出し、下部電極膜２の周辺が露出するようにＳｒ２ＦｅＭｏＯ６膜４と上部電極膜３の周辺部をエッチングにより除去することにより、図１に示す薄膜コンデンサ素子とする。
【００２２】
酸化マグネシウムＭｇＯの単結晶基板はａ＝ｂ＝ｃで、格子定数４.２１Åの立方晶である。白金は格子定数３.９２Åの立方晶であるが、ＭｇＯ結晶基板の影響により、面内の格子定数が４.１Å程度に大きく広げられる。Ｓｒ２ＦｅＭｏＯ６は自然な状態（外的エネルギー場の影響がない状態）であれば、ａ＝７.８９Åの格子定数を持つ立方晶であり、単純ペロブスカイト酸化物と比較するために、前記格子定数ａ＝７.８９Åを２で割れば、Ａ＝３.９５Åとなるが、白金からなる下部電極膜が酸化マグネシウムＭｇＯ単結晶基板１の影響により、ａ＝４.１Å程度に大きく広げられる。このためにＳｒ２ＦｅＭｏＯ６膜の電子状態は図４に示すとおり、誘電体と磁性体との複合物性を有することになる。
【実施例２】
【００２３】
以下、他の複合ペロブスカイト酸化物薄膜素子について、薄膜コンデンサ素子の場合について、図２を参照して具体的に説明する。
酸化マグネシウムＭｇＯの単結晶基板１を有機溶剤により洗浄し、（１００）面を上にして成膜室に入れ、真空に引いた。基板温度６００℃にて白金からなる下部電極膜２をスパッタ法にて約１００ｎｍの厚さにエピタキシャル成長させる。引き続き基板温度６００℃にて電荷移動型誘電体のＬａ２ＦｅＴｉＯ６膜５を約１００ｎｍの膜厚にＰＬＤ（Ｐｕｌｓｅｄ  Ｌａｓｅｒ  Ｄｅｐｏｓｉｔｉｏｎ）法で成膜した。室温に戻した後、再度スパッタ法で白金からなる上部電極膜３を約１００ｎｍの膜厚に成膜した。形成された積層体を成膜室から取り出し、下部電極膜２の周辺が露出するようにＬａ２ＦｅＴｉＯ６膜５と上部電極膜３の周辺部をエッチングにより除去してコンデンサ素子とする。
【００２４】
酸化マグネシウムＭｇＯの単結晶基板はａ＝ｂ＝ｃで、格子定数４.２１Åの立方晶である。白金は格子定数３.９２Åの立方晶であるが、ＭｇＯ単結晶基板の影響により、面内の格子定数が４.１Å程度に大きく広げられる。ＬａＦｅＯ３とＬａＴｉＯ３の格子定数の平均が３.９３Åになることから、Ｌａ２ＦｅＴｉＯ６の格子定数もその程度と考えられる。白金からなる下部電極膜が酸化マグネシウムＭｇＯ単結晶基板１の影響により、ａ＝４.１Å程度に大きく広げられる影響により、Ｌａ２ＦｅＴｉＯ６膜の電子状態は図５に示すとおり、誘電体と磁性体との複合物性を有することになる。
実施例１と実施例２では支持基板としてＭｇＯの単結晶基板を用いた際の上下部電極膜として、白金の単結晶膜を用いたが、他にＳｒＲｕＯ３の単結晶膜を用いることもできる。
【００２５】
前述のコンデンサ素子だけでなく、前述の磁場制御不揮発性メモリデバイスや磁気光学変換デバイスにも応用できることは言うまでもない。
【図面の簡単な説明】
【００２６】
【図１】本発明の実施例にかかる酸化膜薄膜素子の模式的断面図、
【図２】本発明に異なる実施例にかかる酸化膜薄膜素子の模式的断面図、
【図３】各結晶場中でのｄ電子軌道のエネルギー準位を示す図、
【図４】Ｓｒ２ＦｅＭｏＯ６結晶体の外場による電子配置変化を示す図、
【図５】Ｌａ２ＦｅＴｉＯ６結晶体の外場による電子配置変化を示す図、
【符号の説明】
【００２７】
１            ＭｇＯ単結晶基板   
２            白金下部電極膜
３            白金上部電極膜
４            Ｓｒ２ＦｅＭｏＯ６膜      
５            Ｌａ２ＦｅＴｉＯ６膜。
【図１】
2006196828.tif 000003
【図２】
2006196828.tif 000004
【図３】
2006196828.tif 000005
【図４】
2006196828.tif 000006
【図５】
2006196828.tif 000007